【手続補正書】
【提出日】平成16年2月12日(2004.2.12)
【手続補正１】
【補正対象書類名】明細書
【補正対象項目名】特許請求の範囲
【補正方法】変更
【補正の内容】
【特許請求の範囲】
【請求項１】
電池の電池容器にオルガノシラザン層を備えたことを特徴とする、非水電解液電池。
【請求項２】
電池の電池容器の、オルガノシラザン以外の材料が高分子化合物であることを特徴とする、請求項１記載の非水電解液電池。
【手続補正２】
【補正対象書類名】明細書
【補正対象項目名】０００６
【補正方法】変更
【補正の内容】
【０００６】
そこで、非水電解液二次電池の電池の電池容器に、できるだけ密度の小さい材料、例えば高分子化合物を使用し、電池の重量当たりのエネルギー密度を高めることが考えられる。高分子化合物の比重は、ポリ塩化ビニル約１．４、ポリエチレン約０．９５、ポリプロピレン約０．９０、ポリスチレン約１．０５であり、金属と比べるとかなり小さい。しかし、高分子材料の強度は鉄などの金属に比べて劣っているために、電池を単独で使用する場合にはあまりふさわしくないが、複数の電池を組み合わせた組電池にして使用する場合には、普通複数個の電池を別のケースに入れた状態で使用するので、単電池の電池容器が鉄のような強度を持たなくても使用が可能である。


【手続補正３】
【補正対象書類名】明細書
【補正対象項目名】０００７
【補正方法】変更
【補正の内容】
【０００７】
しかし、電池の外装缶に高分子材料を使用する場合、別の問題が生じる。すなわち、高分子材料は水を良く通すという性質がある。高分子材料の透湿率（単位：ｇ・ｃｍ×１０ 12 ／ｃｍ 2 ・ｓｅｃ・ｃｍＨｇ）は、高密度ポリエチレン＝５．１、キャストポリプロピレン＝４．８、ポリスチレン＝９６、ポリ塩化ビニル＝１１０、ポリ三フッ化塩化エチレン＝０．２５などのように、フッ素系樹脂を除いてかなり大きな値であるため、電池を長期間貯蔵中に電池容器を通して電池の内部に水が入り、電池が劣化してしまうという問題があつた。なお、フッ素樹脂はあまり水を通さないが、比重が約２であるために、高エネルギー密度電池の電池容器としてはふさわしくない。


【手続補正４】
【補正対象書類名】明細書
【補正対象項目名】０００８
【補正方法】変更
【補正の内容】
【０００８】
【課題を解決するための手段】
本発明は、上記問題点を解決するために、非水電解液電池の電池の電池容器にオルガノシラザン層をとりつけるものである。


【手続補正５】
【補正対象書類名】明細書
【補正対象項目名】００１０
【補正方法】変更
【補正の内容】
【００１０】
本発明になる非水電解液電池は、少なくとも三層で構成された電池の電池容器を使用し、中間層にオルガノシラザンを使用することによって電池容器を通して電池内部への水分の侵入を防止するものである。


【手続補正６】
【補正対象書類名】明細書
【補正対象項目名】００１１
【補正方法】変更
【補正の内容】
【００１１】
中間層にオルガノシラザンを使用する場合、オルガノシラザンは液体の場合もあるので、オルガノシラザン層を両側から挟まなければならないため、電池の電池容器を構成する層は少なくとも三層必要であり、もちろん三層以上使用してもかまわない。


【手続補正７】
【補正対象書類名】明細書
【補正対象項目名】００１２
【補正方法】変更
【補正の内容】
【００１２】
ここでは最も単純な電池の電池容器が三層の場合について説明する。電池容器を構成する三層のうち、電池容器の内部の層を第一の層、中間層を第二の層、電池容器の外部の層を第三の層とする。


【手続補正８】
【補正対象書類名】明細書
【補正対象項目名】００１７
【補正方法】変更
【補正の内容】
【００１７】
高エネルギー密度電池を得るためには、電池の電池容器をできるだけ軽くする必要があり、そのためには電池の電池容器の厚みを薄くすればよい。そのため、第二の層に使用するオルガノシラザンとしては、液体も固体も使用可能であるが、薄い層にし易いという点からは、液体の方が好ましい。また、第二の層に使用するオルガノシラザンは一種でもよく、二種以上を組み合わせて使用してもよい。


【手続補正９】
【補正対象書類名】明細書
【補正対象項目名】００３３
【補正方法】変更
【補正の内容】
【００３３】
電池の電池容器５の寸法は、厚さ０．４２ｍｍ、内寸３３×４７×７ｍｍとし、第一の層６と第三の層８の材質は厚さ０．２ｍｍのポリプロピレン板とし、第一の層６と第三の層８の間に、厚さ０．０２ｍｍのヘキサメチルシクロトリシラザンからなる第二の層７を取り付けたものである。


【手続補正１０】
【補正対象書類名】明細書
【補正対象項目名】００３４
【補正方法】変更
【補正の内容】
【００３４】
これら正極板２、セパレータ４及び負極板３を順次重ね合わせ、ポリエチレン製の巻芯９を中心として、その周囲に長円渦状に巻いた後、正極リード線１０または負極リード線１１と電気的に接続されて、電池の電池容器５に収納される。


【手続補正１１】
【補正対象書類名】明細書
【補正対象項目名】００３６
【補正方法】変更
【補正の内容】
【００３６】
従来の電池Ｂの電池容器は、厚さ０．３ｍｍ、内寸３３×４７×７ｍｍの鉄製本体の表面に、厚さ２μｍのニッケルメッキを施したものである。


【手続補正１２】
【補正対象書類名】明細書
【補正対象項目名】００３７
【補正方法】変更
【補正の内容】
【００３７】
比較例としての電池Ｃの電池容器は、厚さ０．４５ｍｍ、内寸３３×４７×７ｍｍのポリプロピレン製とした。


【手続補正１３】
【補正対象書類名】明細書
【補正対象項目名】００３８
【補正方法】変更
【補正の内容】
【００３８】
各電池の電池容器の重量を比較すると、電池容器に高分子材料を使用した電池Ａおよび電池Ｃの電池容器の重量は、電池容器に鉄を使用した電池Ｂの電池容器の重量の約８分の１であった。


【手続補正１４】
【補正対象書類名】明細書
【補正対象項目名】００４１
【補正方法】変更
【補正の内容】
【００４１】
［実施例２］
電池の電池容器の第二の層の材質にヘキサエチルシクロトリシラザン（融点：−４１℃、沸点：１５０℃／１０ｍｍＨｇ）を使用し、その他の点はすべて実施例１で述べた電池Ａと同じである非水電解液二次電池を作製した。この電池の放電特性は、作製直後と六か月保存後ではほとんど同じであった。


【手続補正１５】
【補正対象書類名】明細書
【補正対象項目名】００４２
【補正方法】変更
【補正の内容】
【００４２】
［実施例２］電池の電池容器の第二の層の材質にヘキサエチルシクロトリシラザン（融点：−４１℃、沸点：１５０℃／１０ｍｍＨｇ）を使用し、その他の点はすべて実施例１で述べた電池Ａと同じである非水電解液二次電池を作製した。この電池の放電特性は、作製直後と六か月保存後ではほとんど同じであった。


【手続補正１６】
【補正対象書類名】明細書
【補正対象項目名】００４３
【補正方法】変更
【補正の内容】
【００４３】
【発明の効果】本発明になる非水電解液二次電池は、電池の電池容器にはオルガノシラザン層を備えているため、電池の電池容器の外側の層を通して水が透過した場合、オルガノシラザンは水と容易に反応してオルガノポリシロキサンになるため、水はオルガノシラザン層で捕捉され、電池の内部には侵入しなくなる。したがって、電池のケースに鉄等の密度の大きい金属を使用するかわりに、密度の小さい材料、例えば各種高分子材料等を使用することができる。このようにして電池ケースの重量を大幅に軽減することにより、高エネルギー密度電池が得られるものである。


【手続補正１７】
【補正対象書類名】明細書
【補正対象項目名】００４５
【補正方法】変更
【補正の内容】
【００４５】
また、本発明になる電池の電池容器は、実施例で述べた低融点ガラスを用いて気密とした蓋の構造以外にも、例えば安全弁を取り付けた構造の場合などにも有効であり、さらに、非水電解液二次電池のみならず、非水電解液一次電池にも有効である。


【手続補正１８】
【補正対象書類名】明細書
【補正対象項目名】符号の説明
【補正方法】変更
【補正の内容】
【符号の説明】
１  電池
２  正極板
３  負極板
４  セパレータ
５  電池の電池容器
６  電池の電池容器の第一の層
７  電池の電池容器の第二の層
８  電池の電池容器の第三の層
１２  蓋